(57)【特許請求の範囲】
【請求項１】
基体と、該基体の表面に位置する被膜と、を有し、
前記被膜は、エマルジョン粒子（Ｂ）と、加水分解性珪素化合物の縮合物と、
金属酸化物微粒子（Ｄ）と、
を含み、
前記（Ｄ）／（Ｂ）の質量比が、５０／１００以上３００／１００以下であり、
前記被膜の含水率が、１．５％〜４％であり、
前記エマルジョン粒子は、アクリルシリコンエマルジョン粒子を含み、
前記加水分解性珪素化合物は、テトラエトキシシランであり、
前記エマルジョン粒子は、水に対する膨潤率が５％〜４０％であり、
前記加水分解性珪素化合物の縮合物の重量平均分子量が、１００００以上５００００以
下である、機能膜。
【請求項２】
前記金属酸化物微粒子（Ｄ）は、中空状のシリカである、請求項１に記載の機能膜。
【発明の詳細な説明】
【技術分野】
【０００１】
本発明は、機能膜に関する。
【背景技術】
【０００２】
近年、世界的な温暖化現象により、環境に対する人々の意識が高まり、炭酸ガス等の温暖化ガスを発生しない、新しいエネルギーシステムが関心を集めている。例えば、太陽電池発電、太陽熱発電、風力発電等の環境に優しい再生可能なエネルギーは、炭酸ガス等の温暖化を誘発するといわれているガスを排出しない。そのため、再生可能なエネルギーは、クリーンなエネルギーとして研究開発が盛んに行われており、安全性及び扱いやすさに優れていることから、今後一層の注目を浴びると考えられている。
【０００３】
ここで、再生可能なエネルギーの中でも太陽熱発電を取り上げると、代表的な太陽熱発電の方法は、集中方式（中央タワー式）、分散方式（パラボリックトラフ）、ディッシュ／スターリング方式がある。これらの方法は、太陽光を反射鏡によって一部分に集光し、その集光した熱から、熱電変換を行い、電気エネルギーを得る方式である。これらの方式においては、集光効率を高くすることが重要であるが、集光効率を低下させる要因として、反射鏡の汚れによる反射率の低下がある。反射鏡の汚れはメンテナンスを行うことで取り除くことができるが、コストがかかる。よって、このメンテナンスのコストを削減するため、反射鏡の樹脂基材の表面に、汚れ防止を目的として所定の防汚性を有する膜を形成する技術が提案されている。
【０００４】
例えば、特許文献１は、アナターゼ型酸化チタン含有層上に、アンモニア水に溶解させたタングステン酸と蒸留水を加えたコーティング液を塗布し、７００℃で焼付け処理を施して酸化タングステンからなる層を形成して、表面層を形成する技術を開示している。また、特許文献２は、機械的強度、透明性、耐候性、耐薬品性、光学特性、防汚性、防曇性、及び帯電防止性等に優れた水性高分子分散体を用いた塗膜を開示している。さらに、特許文献３には、防汚性、透明性、親水性に優れ、高温環境下においても表面親水性を維持できるコーティング組成物を、特許文献４は、光触媒機能を有し、親水性、耐汚染性を長期に発揮し得る光反射鏡を、特許文献５は、耐候性、防汚性能が良好で、樹脂基材の保護性が良好なコーティング組成物を開示している。加えて、特許文献６は、防汚性、耐傷性に優れ、樹脂フィルム状支持体の最外層に無機微粒子を分散させた防汚層が形成されたフィルムミラーが開示している。特許文献１〜特許文献６に記載の技術は、いずれも塗膜を親水化することで防汚性を付与する技術である。
【０００５】
塗膜を親水化する以外の技術としては、特許文献７が、撥水撥油の塗膜を形成することで防汚性を付与する技術を開示している。
【先行技術文献】
【特許文献】
【０００６】
【特許文献１】特開平１０−１１４５４５号公報
【特許文献２】国際公開第２００７／０６９５９６号パンフレット
【特許文献３】国際公開第２０１０／１０４１４６号パンフレット
【特許文献４】特開２０１０−６０７２２号公報
【特許文献５】特開２００９−２８６８５９号公報
【特許文献６】特開２０１２−２３２５３８号公報
【特許文献７】特開２０１３−１７３９３９号公報
【発明の概要】
【発明が解決しようとする課題】
【０００７】
しかしながら、特許文献１に記載の膜では、高温での焼き付け処理又は紫外線での処理が必要であるため、適用できる基体が限定されている。また、特許文献２〜６に記載の膜では、親水性を示し、防汚性の機能を発現するが、砂漠等の高温環境が長く継続する場合には、防汚性の持続が十分ではない。また、そのような高温での環境では、膜に撥水性の汚れが付着しやすい傾向にある。さらに、特許文献７に記載の膜では、撥水撥油性を付与する為に、毒性の懸念を有するハロゲン系の材料を使用する必要がある。
【０００８】
そこで、本発明は、長期間に渡って乾燥状態に曝露されても、帯電防止性を維持し、撥油性が持続する、機能膜を得ることを目的とする。
【課題を解決するための手段】
【０００９】
本発明者らは、上記従来技術の課題を解決するために鋭意検討した結果、基体と該基体の表面に位置する特定の組成からなる被膜とを有し、該被膜の含水率を特定の範囲内にある、機能膜が、帯電防止性及び撥油性の維持に優れることを見出し、本発明を完成するに至った。
【００１０】
すなわち、本発明は以下の通りである。
［１］基体と、該基体の表面に位置する被膜と、を有し、
前記被膜は、エマルジョン粒子（Ｂ）と、加水分解性珪素化合物の縮合物と、
金属酸化物微粒子（Ｄ）と、
を含み、
前記（Ｄ）／（Ｂ）の質量比が、５０／１００以上３００／１００以下であり、
前記被膜の含水率が、１．５％〜４％であり、
前記エマルジョン粒子は、アクリルシリコンエマルジョン粒子を含み、
前記加水分解性珪素化合物は、テトラエトキシシランであり、
前記エマルジョン粒子は、水に対する膨潤率が５％〜４０％であり、
前記加水分解性珪素化合物の縮合物の重量平均分子量が、１００００以上５００００以
下未満である、機能膜。
[２]前記金属酸化物微粒子（Ｄ）は、中空状のシリカである、[１]に記載の機能膜。
【発明の効果】
【００１１】
本発明の機能膜によれば、長期間に渡って乾燥状態に曝露されても、優れた帯電防止性と優れた撥油性とを得ることができる。
【発明を実施するための形態】
【００１２】
以下、本発明を実施するための形態（以下、「本実施形態」という。）について、詳細に説明する。以下の本実施形態は、本発明を説明するための例示であり、本発明を以下の実施形態に制限するものではない。本発明は、その要旨の範囲内で種々変形して実施することができる。なお、本明細書において「（メタ）アクリロイル基」、「（メタ）アクリル」、及び「（メタ）アクリレート」とは、アクリロイル基及びそれに対応するメタクリロイル基の両方を、アクリル及びそれに対応するメタクリルの両方を、及びアクリレート及びそれに対応するメタクリレートの両方を意味する。
【００１３】
〔機能膜〕
本実施形態の機能膜は、基体と、該基体の表面に位置する被膜と、を有する。また、当該被膜は、エマルジョン粒子と、加水分解性珪素化合物の縮合物と、を含み、含水率が０．１％以上８０％以下である。さらに、当該エマルジョン粒子は、アクリルエマルジョン粒子、スチレンエマルジョン粒子、アクリルスチレンエマルジョン粒子、アクリルシリコンエマルジョン粒子、シリコンエマルジョン粒子、及びウレタン樹脂エマルジョン粒子からなる群より選ばれる少なくとも１種を含む。加えて、当該加水分解性珪素化合物の縮合物の重量平均分子量は、８０００以上５０００００未満である。
【００１４】
〔基体（Ａ）〕
本実施形態の機能膜は、基体（Ａ）を有する。基体（Ａ）の材料として、具体的には、ガラス、金属；ポリエステル樹脂、ポリオレフィン樹脂、アクリル樹脂、ポリアミド樹脂、ポリ塩化ビニリデン樹脂、エチレン−酢酸ビニル樹脂、ポリイミド樹脂、ポリエチレンテレフタレート樹脂、ポリスルホン樹脂、ポリフッ化ビニリデン樹脂、ＰＴＦＥ等の熱可塑性樹脂；ポリ乳酸樹脂、ポリヒドロキシブチレート樹脂、ポリカプロラクト樹脂、ポリブチレンサクシネート樹脂、ポリブチレンアジペートテレフタレート樹脂、ポリブチレンサクシネートテレフタレート樹脂、フェノール樹脂、ユリア樹脂、メラミン樹脂、不飽和ポリエステル樹脂、ジアリルフタレート樹脂、エポキシ樹脂、エポキシアクリレート樹脂、ケイ素樹脂、アクリルウレタン樹脂、ウレタン樹脂等の熱硬化性樹脂が挙げられる。
【００１５】
基体の形態は、使用目的及び処理対象となる油の種類に応じて適宜変更できるため、特に限定されないが、具体的には、樹脂からなる繊維状材料から構成される織物、編物、不織布等を含む繊維構造体が挙げられる。また、種々の形状及びサイズ等についても、使用目的に合ったものとすることができる。
【００１６】
〔被膜〕
本実施形態の機能膜は、被膜を有する。被膜は、エマルジョン粒子（Ｂ）と、加水分解性珪素化合物（Ｃ）の縮合物とを含む。また、被膜は、基材表面に形成した後に、２０℃以上２００℃以下の温度で養生することにより得られる。当該温度は、４０℃以上１５０℃以下が好ましく、５０℃以上９０℃以下がより好ましい。温度が２００℃以下であることで、基体（Ａ）の劣化が抑制され、生産工程的にもエネルギーロスが小さい傾向にある。また、温度が２０℃以上であることで、被膜形成の為の生産性が維持され、耐久性等の性能発現にバラツキが生じにくい傾向にある。
【００１７】
上述した方法により作製される被膜は、２５℃における表面の水接触角が、３０度以下であることが好ましく、２０度以下であることがより好ましく、１０度以下であることがさらに好ましい。２５℃における表面の水接触角が３０度以下であることで、塗膜の親水性が優れたものとなる傾向にある。表面の水接触角がこのような範囲にある被膜を得るためには、被膜の含水率を高めればよい。また、表面の水接触角は、後述する実施例に記載の方法で測定する。
【００１８】
被膜の含水率は、０．１％以上８０％以下であり、０．５％以上５０％以下であることが好ましく、１％以上１５％以下であることがより好ましい。含水率が０．１％以上であることで、機能膜の表面に存在する水分に起因して、乾燥状態が継続したとしても防汚性が低下しにくく、特に帯電防止性が低下しにくい。また、含水率が８０％以下であることで、耐水性が維持される。含水率がこのような範囲にある被膜を得るためには、ポリマー末端の官能基の制御、分子量の制御など、これらの組み合わせで制御すればよい。被膜の含水率は、後述する実施例に記載の方法で測定する。
【００１９】
〔エマルジョン粒子（Ｂ）〕
本実施形態の被膜は、エマルジョン粒子（Ｂ）（以下、単に「成分（Ｂ）」という場合がある。）を含む。エマルジョン粒子（Ｂ）は、アクリルエマルジョン粒子、スチレンエマルジョン粒子、アクリルスチレンエマルジョン粒子、アクリルシリコンエマルジョン粒子、シリコンエマルジョン粒子、及びウレタンエマルジョン粒子からなる群より選ばれる少なくとも１種を含む。これらのエマルジョン粒子は、不飽和結合を有する単量体成分を、ラジカル、カチオン、又はアニオンの介在によって重合することにより得られるエマルジョン樹脂粒子、及びイソシアネート基とポリオールとの重付加反応によってウレタン結合を分子内に有するエマルジョン樹脂粒子である。これらの中でも、親水性官能基を含むことが好ましく、後述する加水分解性珪素化合物（ｂ１）及びビニル化合物（ｂ２）からなる群より選ばれる少なくとも１種を重合して得られるエマルジョン粒子であることがより好ましい。
【００２０】
成分（Ｂ）は、上述したもの以外にも、以下のアニオン型ポリウレタン粒子を含んでもよい。具体的には、第一工業製薬社製の商品名「スーパーフレックス１２６」、「スーパーフレックス１３０」、「スーパーフレックス１５０」、「スーパーフレックス１７０」、「スーパーフレックス２１０」、「スーパーフレックス３００」、「スーパーフレックス４２０」、「スーパーフレックス４６０」、「スーパーフレックス４７０」、「スーパーフレックス７４０」、「スーパーフレックス８００」、「スーパーフレックス８６０」、ＤＭＳ社製の商品名「ＮｅｏＲｅｚ  Ｒ−９６６０」、「ＮｅｏＲｅｚ  Ｒ−９７２」、「ＮｅｏＲｅｚ  Ｒ−９６３７」、「ＮｅｏＲｅｚ  Ｒ−９６７９」、「ＮｅｏＲｅｚ  Ｒ−９８９」、「ＮｅｏＲｅｚ  Ｒ−２１５０」、「ＮｅｏＲｅｚ  Ｒ−９６６」、「ＮｅｏＲｅｚ  Ｒ−９６７」、「ＮｅｏＲｅｚ  Ｒ−９６０３」、「ＮｅｏＲｅｚ  Ｒ−９４０」、「ＮｅｏＲｅｚ  Ｒ−９４０３」、三洋化成社製の商品名「ユーコートＵＸ−４８５」、「ユーコートＵＷＳ−１４５」、「パーマリンＵＡ−３６８Ｔ」、「パーマリンＵＡ−２００」、「ユープレンＵＸＡ３０７」、ＤＳＭ社製の商品名「ＮｅｏＲｅｚ  Ｒ−６００」、「ＮｅｏＲｅｚ  Ｒ−６５０」、「ＮｅｏＲｅｚ  Ｒ−９６１７」、「ＮｅｏＲｅｚ  Ｒ−９６２１」、「ＮｅｏＲｅｚ  Ｒ−９３３０」；非イオン型ポリウレタン粒子として、第一工業製薬社製の商品名「スーパーフレックス５００Ｍ」、「「スーパーフレックスＥ２０００」、「「スーパーフレックスＥ４８００」；カチオン型ポリウレタン粒子として、第一工業製薬社製の商品名「スーパーフレックス６２０」、「スーパーフレックス６５０」が挙げられる。
【００２１】
エマルジョン粒子（Ｂ）は、水に対する膨潤率が、１％以上３００％以下であることが好ましく、３％以上１００％以下であることがより好ましく、５％以上４０％以下であることがさらに好ましい。膨潤率が１％以上であることで、機能膜の表面に存在する水分に起因して、乾燥状態が継続したとしても防汚性が低下しにくくなる傾向にあり、特に帯電防止性が低下しにくい傾向にある。また、膨潤率が３００％以下であることで、耐水性が維持されやすい傾向にある。膨潤率がこのような範囲にある成分（Ｂ）を得るためには、末端官能基の制御、分子量の制御をすればよい。成分（Ｂ）の膨潤率の測定方法は、後述する実施例に記載の方法で測定する。
【００２２】
成分（Ｂ）の数平均粒子径は、水分散状態において、機能膜の耐久性向上の観点から、１０ｎｍ以上８００ｎｍ以下であることが好ましく、１０ｎｍ以上１００ｎｍ以下であることがより好ましい。数平均粒子径がこのような範囲にある成分（Ｂ）を得るためには、粒子径の揃ったシード粒子を使っての重合や、ノニオン界面活性剤と水に溶解しない溶媒を用いて相転移させてから溶媒を除去して粒子を作成する方法、高圧ホモジナイザーの回転数と時間を調整して強制的に粒子を作成する方法がある。なお、成分（Ｂ）の数平均粒子径は、後述の実施例に記載の方法で測定する。
【００２３】
＜加水分解性珪素化合物（ｂ１）＞
加水分解性を有し、珪素原子を含む加水分解性珪素化合物（ｂ１）としては、下記式（１）で表される加水分解性珪素含有化合物（ｈ１）、下記式（２）で表される加水分解性珪素含有化合物（ｈ２）、及び下記式（３）で表される加水分解性珪素含有化合物（ｈ３）からなる群より選ばれる少なくとも１種の化合物が挙げられる。
【００２４】
Ｒ1nＳｉＸ4-n    ・・・（１）
（式（１）中、Ｒ1は水素原子、ハロゲン基、ヒドロキシ基、メルカプト基、アミノ基、（メタ）アクリロイル基、又はエポキシ基を有していてもよい、炭素数１〜１０のアルキル基、アルケニル基、アルキニル基、アリール基から選択されるいずれかを示す。Ｘは、加水分解性基を示し、ｎは０〜３の整数である。）
【００２５】
Ｘ3Ｓｉ−Ｒ2n−ＳｉＸ3    ・・・（２）
（式（２）中、Ｘは加水分解性基を示し、Ｒ2は炭素数１〜６のアルキレン基又はフェニレン基を示す。ｎは０又は１である。）
【００２６】
上記式（１）及び上記式（２）における加水分解性基は、加水分解により水酸基が生じる基であれば特に限定されず、具体的には、ハロゲン原子、アルコキシ基、アシルオキシ基、アミノ基、フェノキシ基、オキシム基が挙げられる。
【００２７】
Ｒ3−（Ｏ−Ｓｉ（ＯＲ3）2）n−ＯＲ3    ・・・（３）
（式（３）中、Ｒ3は、炭素数１〜６のアルキル基を示す。ｎは２〜８の整数である。）
【００２８】
加水分解性珪素含有化合物（ｈ１）及び（ｈ２）として、具体的には、テトラメトキシシラン、テトラエトキシシラン、テトラ（ｎ−プロポキシ）シラン、テトラ（ｉ−プロポキシ）シラン、テトラ（ｎ−ブトキシ）シラン、テトラ（ｉ−ブトキシ）シラン、テトラ−ｓｅｃ−ブトキシシラン、テトラ−ｔｅｒｔ−ブトキシシラン、トリメトキシシラン、トリエトキシシラン、メチルトリメトキシシラン、メチルトリエトキシシラン、エチルトリメトキシシラン、エチルトリエトキシシラン、プロピルトリメトキシシラン、プロピルトリエトキシシラン、イソブチルトリエトキシシラン、シクロヘキシルトリメトキシシラン、フェニルトリメトキシシラン、フェニルトリエトキシシラン、ジメトキシシラン、ジエトキシシラン、メチルジメトキシシラン、メチルジエトキシシラン、ジメチルジメトキシシラン、ジメチルジエトキシシラン、ビス（トリメトキシシリル）メタン、ビス（トリエトキシシリル）メタン、ビス（トリフェノキシシリル）メタン、ビス（トリメトキシシリル）エタン、ビス（トリエトキシシリル）エタン、ビス（トリフェノキシシリル）エタン、１，３−ビス（トリメトキシシリル）プロパン、１，３−ビス（トリエトキシシリル）プロパン、１，３−ビス（トリフェノキシシリル）プロパン、１，４−ビス（トリメトキシシリル）ベンゼン、１，４−ビス（トリエトキシシリル）ベンゼン、３−クロロプロピルトリメトキシシラン、３−クロロプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−グリシドキシプロピルトリメトキシシラン、３−グリシドキシプロピルトリエトキシシラン、３−アクリロキシプロピルトリメトキシシラン、３−アクリロキシプロピルトリエトキシシラン、３−メタクリロキシプロピルトリメトキシシラン、３−メタクリロキシプロピルトリエトキシシラン、テトラアセトキシシラン、テトラキス（トリクロロアセトキシ）シラン、テトラキス（トリフルオロアセトキシ）シラン、トリアセトキシシラン、トリス（トリクロロアセトキシ）シラン、トリス（トリフルオロアセトキシ）シラン、メチルトリアセトキシシラン、メチルトリス（トリクロロアセトキシ）シラン、テトラクロロシラン、テトラブロモシラン、テトラフルオロシラン、トリクロロシラン、トリブロモシラン、トリフルオロシラン、メチルトリクロロシラン、メチルトリブロモシラン、メチルトリフルオロシラン、テトラキス（メチルエチルケトキシム）シラン、トリス（メチルエチルケトキシム）シラン、メチルトリス（メチルエチルケトキシム）シラン、フェニルトリス（メチルエチルケトキシム）シラン、ビス（メチルエチルケトキシム）シラン、メチルビス（メチルエチルケトキシム）シラン、ヘキサメチルジシラザン、ヘキサメチルシクロトリシラザン、ビス（ジメチルアミノ）ジメチルシラン、ビス（ジエチルアミノ）ジメチルシラン、ビス（ジメチルアミノ）メチルシラン、ビス（ジエチルアミノ）メチルシランが挙げられる。これらは、１種単独で用いてもよく、２種以上を併用してもよい。
【００２９】
加水分解性珪素含有化合物（ｈ３）として、具体的には、テトラメトキシシランの部分加水分解縮合物（例えば、多摩化学工業社製の商品名「Ｍシリケート５１」、コルコート社製の商品名「ＭＳＩ５１」、三菱化学社製の商品名「ＭＳ５１」、「ＭＳ５６」）、テトラエトキシシランの部分加水分解縮合物（例えば、多摩化学工業社製の商品名「シリケート３５」、「シリケート４５」、コルコート社製の商品名「ＥＳＩ４０」、「ＥＳＩ４８」）、テトラメトキシシランとテトラエトキシシランとの共部分加水分解縮合物（多摩化学工業社製の商品名「ＦＲ−３」、コルコート社製の商品名「ＥＭＳｉ４８」）が挙げられる。これらは１種単独で用いてもよく、２種以上を併用してもよい。
【００３０】
＜ビニル化合物（ｂ２）＞
ビニル化合物（ｂ２）（以下、単に「成分（ｂ２）」という場合もある。）は、水酸基、カルボキシル基、アミノ基、エーテル基、アミド基、エポキシ基、及びスルホン酸基からなる群より選ばれる少なくとも１種の官能基を有するビニル化合物である。成分（ｂ２）は、これらの官能基を有することにより、機能膜の帯電防止性をより高められる傾向にある。
【００３１】
水酸基を有するビニル化合物（ｂ２）としては、具体的には、２−ヒドロキシエチル（メタ）アクリレート、２−ヒドロキシプロピル（メタ）アクリレート、４−ヒドロキシブチル（メタ）アクリレート等のヒドロキシアルキル（メタ）アクリレート類；２−ヒドロキシエチルビニルエーテル、４−ヒドロキシブチルビニルエーテル等の水酸基含有ビニルエーテル類；２−ヒドロキシエチルアリルエーテル等の水酸基含有アリルエーテル類；ポリエチレングリコール等のポリエーテルポリオールと、（メタ）アクリル酸等の不飽和カルボン酸とから得られるポリオキシアルキレングリコールのモノエステル類；上述した各種の水酸基含有の化合物類とε−カプロラクトン等のラクトン類との付加物；グリシジル（メタ）アクリレート等のエポキシ基含有不飽和単量体と酢酸等の酸類との付加物；（メタ）アクリル酸等の不飽和カルボン酸類とオランダ国シェル社製の商品名「カーデュラ  Ｅ」等のα−オレフィンのエポキサイド以外のモノエポキシ化合物との付加物が挙げられる。また、ポリビニルアルコール、変性ポリビニルアルコール、ポリビニルピロリドンも挙げられ、市販品として、クラレ社製の商品名「クラレポバールＰＶＡ１１７」、「クラレポバールＲ１１３０」が挙げられる。
【００３２】
カルボキシル基を有するビニル化合物（ｂ２）として、具体的には、（メタ）アクリル酸、２−カルボキシエチル（メタ）アクリレート、クロトン酸、イタコン酸、マレイン酸、フマル酸等の不飽和カルボン酸類；イタコン酸モノメチル、イタコン酸モノ−ｎ−ブチル、マレイン酸モノメチル、マレイン酸モノ−ｎ−ブチル、フマル酸モノメチル、フマル酸モノ−ｎ−ブチル等の不飽和ジカルボン酸類と飽和１価アルコール類とのモノエステル類（ハーフエステル類）；アジピン酸モノビニル、コハク酸モノビニル等の飽和ジカルボン酸のモノビニルエステル類；無水コハク酸、無水グルタル酸、無水フタル酸、無水トリメリット酸等の飽和ポリカルボン酸の無水物類と上述の水酸基を有するビニル系化合物（ｂ２）類との付加反応生成物；これらとラクトン類とを付加反応して得られる化合物類が挙げられる。
【００３３】
アミノ基を有するビニル化合物（ｂ２）として、具体的には、２−ジメチルアミノエチル（メタ）アクリレート、２−ジエチルアミノエチル（メタ）アクリレート、２−ジ−ｎ−プロピルアミノエチル（メタ）アクリレート、３−ジメチルアミノプロピル（メタ）アクリレート、４−ジメチルアミノブチル（メタ）アクリレート、Ｎ−［２−（メタ）アクリロイルオキシ］エチルモルホリン等の３級アミノ基を有する（メタ）アクリル酸エステル類；ビニルピリジン、Ｎ−ビニルカルバゾール、Ｎ−ビニルキノリン等の３級アミノ基を有する芳香族ビニル系化合物類；Ｎ−（２−ジメチルアミノ）エチル（メタ）アクリルアミド、Ｎ−（２−ジエチルアミノ）エチル（メタ）アクリルアミド、Ｎ−（２−ジ−ｎ−プロピルアミノ）エチル（メタ）アクリルアミド、Ｎ−（３−ジメチルアミノ）プロピル（メタ）アクリルアミド、Ｎ−（４−ジメチルアミノ）ブチル（メタ）アクリルアミド、Ｎ−［２−（メタ）アクリルアミド］エチルモルホリン等の３級アミノ基を有する（メタ）アクリルアミド類；Ｎ−（２−ジメチルアミノ）エチルクロトン酸アミド、Ｎ−（２−ジエチルアミノ）エチルクロトン酸アミド、Ｎ−（２−ジ−ｎ−プロピルアミノ）エチルクロトン酸アミド、Ｎ−（３−ジメチルアミノ）プロピルクロトン酸アミド、Ｎ−（４−ジメチルアミノ）ブチルクロトン酸アミド等の３級アミノ基を有するクロトン酸アミド類；２−ジメチルアミノエチルビニルエーテル、２−ジエチルアミノエチルビニルエーテル、３−ジメチルアミノプロピルビニルエーテル、４−ジメチルアミノブチルビニルエーテル等の３級アミノ基を有するビニルエーテル類が挙げられる。
【００３４】
エーテル基を有するビニル化合物（ｂ２）として、具体的には、ポリオキシエチレンアルキルエーテル、ポリオキシエチレンアルキルフェニルエーテル、ポリオキシエチレン高級脂肪酸エステル、ポリオキシエチレン−ポリオキシプロピレンブロック共重合体等のポリエーテル鎖を側鎖に有するビニルエーテル類、アリルエーテル類、及び（メタ）アクリル酸エステル類が挙げられる。ここで、上記の化合物が有するポリオキシエチレン鎖は、オキシエチレン単位の数として、２以上３０以下が好ましい。オキシエチレン単位の数が２以上であることで、機能膜の柔軟性が維持される傾向があり、オキシエチレン単位の数が３０以下であることで、機能膜が軟らかくなりすぎず、耐ブロッキング性により優れる傾向にある。
【００３５】
エーテル基を有するビニル化合物（ｂ２）は、市販品として、日本油脂社製の商品名「ブレンマーＰＥ−９０」、「ＰＥ−２００」、「ＰＥ−３５０」、「ＰＭＥ−１００」、「ＰＭＥ−２００」、「ＰＭＥ−４００」、「ＡＥ−３５０」、日本乳化剤社製の商品名「ＭＡ−３０」、「ＭＡ−５０」、「ＭＡ−１００」、「ＭＡ−１５０」、「ＲＡ−１１２０」、「ＲＡ−２６１４」、「ＲＭＡ−５６４」、「ＲＭＡ−５６８」、「ＲＭＡ−１１１４」、「ＭＰＧ１３０−ＭＡ」が挙げられる。
【００３６】
アミド基を有するビニル化合物（ｂ２）として、具体的には、Ｎ−アルキル（メタ）アクリルアミド、Ｎ−アルキレン置換（メタ）アクリルアミドが挙げられる。より具体的には、Ｎ−メチルアクリルアミド、Ｎ−メチルメタクリルアミド、Ｎ−エチルアクリルアミド、Ｎ，Ｎ−ジメチルアクリルアミド、Ｎ，Ｎ−ジメチルメタクリルアミド、Ｎ，Ｎ−ジエチルアクリルアミド、Ｎ−エチルメタクリルアミド、Ｎ−メチル−Ｎ−エチルアクリルアミド、Ｎ−メチル−Ｎ−エチルメタクリルアミド、Ｎ−イソプロピルアクリルアミド、Ｎ−ｎ−プロピルアクリルアミド、Ｎ−イソプロピルメタクリルアミド、Ｎ−ｎ−プロピルメタクリルアミド、Ｎ−メチル−Ｎ−ｎ−プロピルアクリルアミド、Ｎ−メチル−Ｎ−イソプロピルアクリルアミド、Ｎ−アクリロイルピロリジン、Ｎ−メタクリロイルピロリジン、Ｎ−アクリロイルピペリジン、Ｎ−メタクリロイルピペリジン、Ｎ−アクリロイルヘキサヒドロアゼピン、Ｎ−アクリロイルモルホリン、Ｎ−メタクリロイルモルホリン、Ｎ−ビニルピロリドン、Ｎ−ビニルカプロラクタム、Ｎ，Ｎ’−メチレンビスアクリルアミド、Ｎ，Ｎ’−メチレンビスメタクリルアミド、Ｎ−ビニルアセトアミド、ダイアセトンアクリルアミド、ダイアセトンメタクリルアミド、Ｎ−メチロールアクリルアミド、Ｎ−メチロールメタクリルアミドが挙げられる。また、ポリビニルピロリドンも挙げられ、市販品として日本触媒社製の商品名「Ｋ−９０」も挙げられる。
【００３７】
エポキシ基を有するビニル化合物（ｂ２）として、具体的には、グリシジル基を有するビニル化合物が挙げられる。グリシジル基を有するビニル化合物としては、グリシジル（メタ）アクリレート、アリルグリシジルエーテル、アリルジメチルグリシジルエーテルが挙げられる。
【００３８】
エポキシ基を有するビニル化合物の使用量は、全ビニル化合物（ｂ２）（１００質量％）に対して、０．０１質量％以上５０質量％以下が好ましく、０．０５質量％以上２０質量％以下がより好ましい。
【００３９】
スルホン酸基を有するビニル化合物（ｂ２）として、具体的には、ビニルスルホン酸を挙げる事ができる。
【００４０】
成分（ｂ２）は、機能膜の帯電防止性をより高める観点から、１級アミド基、２級アミド基、３級アミド基、及びこれらをを２種以上有するビニル化合物であることが好ましい。成分（ｂ２）は、１種単独で用いてもよいし、２種以上を併用してもよい。
【００４１】
＜加水分解性珪素化合物（Ｃ）＞
本実施形態の被膜は、加水分解性珪素化合物（Ｃ）（以下、単に「成分（Ｃ）」という場合もある。）の縮合物を含む。成分（Ｃ）の縮合物を含むことにより、機能膜の帯電防止性と耐久性向上に優れる。なお、縮合物とは、成分（Ｃ）が所定の条件下で脱水反応を起こし、縮合したものをいう。
【００４２】
成分（Ｃ）は、下記式（４）で表される加水分解性珪素含有化合物（ｃ１）、下記式（５）で表される加水分解性珪素含有化合物（ｃ２）、及び下記式（６）で表される加水分解性珪素含有化合物（ｃ３）からなる群より選ばれる少なくとも１種の化合物である。
【００４３】
Ｒ1ｎＳｉＸ4−ｎ    ・・・（４）
（式（４）中、Ｒ1は水素原子、ハロゲン基、ヒドロキシ基、メルカプト基、アミノ基、（メタ）アクリロイル基又はエポキシ基を有していてもよい、炭素数１〜１０のアルキル基、アルケニル基、アルキニル基若しくはアリール基を示す。Ｘは、加水分解性基を示し、ｎは０〜３の整数である。）
【００４４】
Ｘ3Ｓｉ−Ｒ2n−ＳｉＸ3    ・・・（５）
（式（５）中、Ｘは加水分解性基を示し、Ｒ2は炭素数１〜６のアルキレン基又はフェニレン基を示す。ｎは０又は１である。）
【００４５】
上記式（４）及び上記式（５）における加水分解性基は、加水分解により水酸基が生じる基であれば特に限定されず、具体的には、ハロゲン原子、アルコキシ基、アシルオキシ基、アミノ基、フェノキシ基、オキシム基が挙げられる。
【００４６】
Ｒ3−（Ｏ−Ｓｉ（ＯＲ3）2）n−ＯＲ3    ・・・（６）
（式（６）中、Ｒ3は炭素数１〜６のアルキル基を示す。ｎは２〜８の整数である。）
【００４７】
加水分解性珪素含有化合物（ｃ１）及び（ｃ２）として、具体的には、テトラメトキシシラン、テトラエトキシシラン、テトラ（ｎ−プロポキシ）シラン、テトラ（ｉ−プロポキシ）シラン、テトラ（ｎ−ブトキシ）シラン、テトラ（ｉ−ブトキシ）シラン、テトラ−ｓｅｃ−ブトキシシラン、テトラ−ｔｅｒｔ−ブトキシシラン、トリメトキシシラン、トリエトキシシラン、メチルトリメトキシシラン、メチルトリエトキシシラン、エチルトリメトキシシラン、エチルトリエトキシシラン、プロピルトリメトキシシラン、プロピルトリエトキシシラン、イソブチルトリエトキシシラン、シクロヘキシルトリメトキシシラン、フェニルトリメトキシシラン、フェニルトリエトキシシラン、ジメトキシシラン、ジエトキシシラン、メチルジメトキシシラン、メチルジエトキシシラン、ジメチルジメトキシシラン、ジメチルジエトキシシラン、ビス（トリメトキシシリル）メタン、ビス（トリエトキシシリル）メタン、ビス（トリフェノキシシリル）メタン、ビス（トリメトキシシリル）エタン、ビス（トリエトキシシリル）エタン、ビス（トリフェノキシシリル）エタン、１，３−ビス（トリメトキシシリル）プロパン、１，３−ビス（トリエトキシシリル）プロパン、１，３−ビス（トリフェノキシシリル）プロパン、１，４−ビス（トリメトキシシリル）ベンゼン、１，４−ビス（トリエトキシシリル）ベンゼン、３−クロロプロピルトリメトキシシラン、３−クロロプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−グリシドキシプロピルトリメトキシシラン、３−グリシドキシプロピルトリエトキシシラン、３−アクリロキシプロピルトリメトキシシラン、３−アクリロキシプロピルトリエトキシシラン、３−メタクリロキシプロピルトリメトキシシラン、３−メタクリロキシプロピルトリエトキシシラン、テトラアセトキシシラン、テトラキス（トリクロロアセトキシ）シラン、テトラキス（トリフルオロアセトキシ）シラン、トリアセトキシシラン、トリス（トリクロロアセトキシ）シラン、トリス（トリフルオロアセトキシ）シラン、メチルトリアセトキシシラン、メチルトリス（トリクロロアセトキシ）シラン、テトラクロロシラン、テトラブロモシラン、テトラフルオロシラン、トリクロロシラン、トリブロモシラン、トリフルオロシラン、メチルトリクロロシラン、メチルトリブロモシラン、メチルトリフルオロシラン、テトラキス（メチルエチルケトキシム）シラン、トリス（メチルエチルケトキシム）シラン、メチルトリス（メチルエチルケトキシム）シラン、フェニルトリス（メチルエチルケトキシム）シラン、ビス（メチルエチルケトキシム）シラン、メチルビス（メチルエチルケトキシム）シラン、ヘキサメチルジシラザン、ヘキサメチルシクロトリシラザン、ビス（ジメチルアミノ）ジメチルシラン、ビス（ジエチルアミノ）ジメチルシラン、ビス（ジメチルアミノ）メチルシラン、ビス（ジエチルアミノ）メチルシランが挙げられる。これらは、１種単独で用いてもよく、２種以上併用してもよい。
【００４８】
加水分解性珪素含有化合物（ｃ３）として、具体的には、テトラメトキシシランの部分加水分解縮合物（例えば、多摩化学工業社製の商品名「Ｍシリケート５１」、コルコート社製の商品名「ＭＳＩ５１」、三菱化学社製の「ＭＳ５１」、「ＭＳ５６」）、テトエトキシシランの部分加水分解縮合物（例えば、多摩化学工業社製の商品名「シリケート３５」、「シリケート４５」、コルコート社製の商品名「ＥＳＩ４０」、「ＥＳＩ４８」）、テトラメトキシシランとテトラエトキシシランとの共部分加水分解縮合物（例えば、多摩化学工業社製の商品名「ＦＲ−３」、コルコート社製の商品名「ＥＭＳｉ４８」）が挙げられる。これらは１種単独で用いてもよく、２種以上併用してもよい。
【００４９】
その他にも、加水分解性珪素含有化合物（ｃ３）として、信越化学社製の商品名「ＫＢＥ−４０２」、「ＫＢＭ−８０３」、「ＫＢＭ−８０２」、「ＫＢＥ−４０３」、「ＫＢＭ−３０３」、「ＫＢＭ−１４０３」、「ＫＢＭ−９６５９」、「ＫＢＭ−５８５」、「ＫＢＭ−８４６」、「ＫＢＭ−９００７」、「ＫＰ−６４」、「ＫＰ−８５１」、「ＫＲ−２２０Ｌ」、「ＫＲ−２４２Ａ」、「ＫＲ−２５１」、「ＫＣ−８９」、「ＫＲ−５００」、「ＫＲ−４００」、「ＫＲ−２５５」、「ＫＲ−２７１」、「ＫＲ−２８２」、「ＫＲ−３００」、「ＫＲ−３１１」、「ＫＲ−２１２」、「ＫＲ−２１３」、「ＫＲ−９２１８」などの各種シランカップリング剤も挙げられる。
【００５０】
加水分解性珪素化合物（Ｃ）の縮合物の重量平均分子量は、ポリスチレン換算で、８０００以上５０００００以下であり、８０００以上２０００００以下であることが好ましく、８０００以上１０００００以下であることがより好ましく、２００００以上８５０００以下であることがさらに好ましく、１００００以上５００００以下であることがよりさらに好ましい。重量平均分子量が８０００以上であることで、機能膜の親水性が維持され、５０００００以上であることで、機能膜が脆くなり剥離することを抑制する。重量平均分子量がこのような範囲にある加水分解性珪素含有化合物（Ｃ）を得るためには、例えば、ドデシルベンゼンスルホン酸のような酸触媒の存在下、水／アルコールの混合溶媒中で酸の添加量、溶媒の混合比、反応温度、反応時間を制御すればよい。重量平均分子量の測定方法としては、後述する実施例に記載の方法で測定する。
【００５１】
（金属酸化物粒子（Ｄ））
本実施形態の被膜は、金属酸化物粒子（Ｄ）（以下、単に「成分（Ｄ）」という場合もある。）をさらに含むことが好ましい。
【００５２】
成分（Ｄ）の数平均粒子径（一次粒子と二次粒子との混合物であってもよく、一次粒子及び二次粒子のいずれか一方のみであってもよい。）は、１ｎｍ以上４００ｎｍ以下が好ましく、１ｎｍ以上１００ｎｍ以下がより好ましく、３ｎｍ以上８０ｎｍ以下がさらに好ましく、５ｎｍ以上５０ｎｍ以下がよりさらに好ましい。成分（Ｄ）の数平均粒子径をこのような範囲とすることで、機能膜の親水性と撥油性の両立に寄与し得る傾向にある。
【００５３】
成分（Ｄ）を構成する材料である金属酸化物は、特に限定されず、公知のものを用いることもできるが、上述した成分（Ｂ）との相互作用の観点から、二酸化珪素、酸化アルミニウム、酸化アンチモン、酸化チタン、酸化インジウム、酸化スズ、酸化ジルコニウム、酸化鉛、酸化鉄、珪酸カルシウム、酸化マグネシウム、酸化ニオブ、及び酸化セリウムからなる群より選ばれる少なくとも１種の金属酸化物が好ましい。これらの金属酸化物の中でも、多くの表面水酸基を有することと強度向上との観点から、二酸化珪素（シリカ）、酸化アルミニウム（アルミナ）、酸化ジルコニウム、酸化アンチモン、及びそれらの複合酸化物からなる群より選ばれる少なくとも１種の金属酸化物がより好ましい。
【００５４】
成分（Ｄ）は、１種単独で用いてもよいし、２種以上を組み合わせて用いてもよい。
【００５５】
成分（Ｄ）は、粉体、分散液、ゾルの存在形態であることが好ましい。ここでいう「分散液」及び「ゾル」とは、成分（Ｄ）が、水、親水性有機溶媒、又はそれらの混合溶媒中に０．０１質量％以上８０質量％以下の濃度、好ましくは０．１質量％以上５０質量％以下の濃度で、一次粒子又は二次粒子の少なくとも一方として分散された状態を意味する。
【００５６】
上記の成分（Ｄ）の中で、水を分散媒体とする酸性のコロイダルシリカ、水を分散媒体とする塩基性のコロイダルシリカ、水溶性溶剤を分散媒体とするコロイダルシリカが、成分（Ｂ）との配合安定性の観点から好ましい。
【００５７】
水を分散媒体とする酸性のコロイダルシリカとして、日産化学工業社製の商品名「スノーテックス（登録商標）−Ｏ」、「スノーテックス−ＯＳ」、「スノーテックス−ＯＸＳ」、「スノーテックス−ＯＬ」、「ライトスター（登録商標）」、ＡＤＥＫＡ社製の商品名「アデライト（登録商標）ＡＴ−２０Ｑ」、クラリアントジャパン社製の商品名「クレボゾール（登録商標）２０Ｈ１２」、「クレボゾール３０ＣＡＬ２５」、Ｎａｌｃｏ社製の商品名「ＮＡＬＣＯ１１１５」が挙げられる。
【００５８】
水を分散媒体とする塩基性のコロイダルシリカとして、具体的には、アルカリ金属イオン、アンモニウムイオン又はアミンの添加で安定化したシリカが挙げられる。市販品としては、日産化学工業社製の商品名「スノーテックス−２０」、「スノーテックス−３０」、「スノーテックス−Ｃ」、「スノーテックス−Ｃ３０」、「スノーテックス−ＣＭ４０」、「スノーテックス−Ｎ」、「スノーテックス−Ｎ３０」、「スノーテックス−Ｋ」、「スノーテックス−ＸＬ」、「スノーテックス−ＹＬ」、「スノーテックス−ＺＬ」、「スノーテックスＰＳ−Ｍ」、「スノーテックスＰＳ−Ｌ」、ＡＤＥＫＡ社製の商品名「アデライトＡＴ−２０」、「アデライトＡＴ−３０」、「アデライトＡＴ−２０Ｎ」、「アデライトＡＴ−３０Ｎ」、「アデライトＡＴ−２０Ａ」、「アデライトＡＴ−３０Ａ」、「アデライトＡＴ−４０」、「アデライトＡＴ−５０」日揮触媒化成社製の商品名「カタロイドＳＩシリーズ」、「カタロイドＳシリーズ」、「スルーリア」、クラリアントジャパン社製の商品名「クレボゾール３０Ｒ９」、「クレボゾール３０Ｒ５０」、「クレボゾール５０Ｒ５０」、デュポン社製の商品名「ルドックス（登録商標）ＨＳ−４０」、「ルドックスＨＳ−３０」、「ルドックスＬＳ」、「ルドックスＳＭ−３０」が挙げられる。
【００５９】
水溶性溶剤を分散媒体とするコロイダルシリカとして、具体的には、日産化学工業社製の「ＭＡ−ＳＴ−Ｍ」（数平均粒子径が２０ｎｍ〜２５ｎｍのメタノール分散タイプ）、「ＩＰＡ−ＳＴ」（数平均粒子径が１０ｎｍ〜１５ｎｍのイソプロピルアルコール分散タイプ）、「ＥＧ−ＳＴ」（数平均粒子径が１０ｎｍ〜１５ｎｍのエチレングリコール分散タイプ）、「ＥＧ−ＳＴ−ＺＬ」（数平均粒子径が７０ｎｍ〜１００ｎｍのエチレングリコール分散タイプ）、「ＮＰＣ−ＳＴ」（数平均粒子径が１０ｎｍ〜１５ｎｍのエチレングリコールモノプロピルエーテール分散タイプ）が挙げられる。
【００６０】
金属酸化物微粒子（Ｄ）は、機能膜の含水率の観点から、中空状の金属酸化物微粒子であることが好ましく、中空状のシリカであることがより好ましい。また、粒子内に細孔径（メソ孔）を有する中空状の金属酸化物微粒子であることも好ましい。中空状の金属酸化物微粒子を得るためには、例えば、乳化剤をテンプレートとしてシリカ粒子を形成し、シリカ粒子を抽出すればよい。具体的な中空状のシリカとして、水分散コロイダルシリカとして日産化学工業社製の商品名「ライトスター  ＬＡ−Ｓ２３３Ａ」が挙げられる。
【００６１】
成分（Ｄ）は、粒子径が５０ｎｍ以上８００ｎｍ以下であることが好ましく、比表面積が８０ｍ2／ｇ以上３００ｍ2／ｇ以下であることが好ましく、細孔直径が２ｎｍ以上５０ｎｍ以下であることが好ましい。
【００６２】
上述した各種のコロイダルシリカは、１種単独で用いてもよいし、２種以上を組み合わせて用いてもよい。
【００６３】
上述した成分（Ｂ）に対する成分（Ｄ）の質量比（（Ｄ）／（Ｂ））は、帯電防止性と強度の観点から、５０／１００以上１００００／１００以下が好ましく、１１０／１００以上１０００／１００以下がより好ましく、１５０／１００以上３００／１００以下がさらに好ましい。質量比をこのような範囲とすることで、得られる機能膜の帯電防止性、撥油性、強度が向上する傾向にある。
【００６４】
成分（Ｄ）に対する上述した成分（Ｃ）の質量比（（Ｃ）／（Ｄ））は、１／１００以上１０００／１００以下が好ましく、１０／１００以上２００／１００以下がより好ましく、４０／１００以上１２０／１００以下がさらに好ましい。質量比がが１／１００以上であることで、得られる機能膜は、流水中でも帯電防止性及び撥油性を維持できることに起因して、耐エロージョン性が向上する傾向にある。
【００６５】
〔用途〕
本実施形態の機能膜は、屋外で用いられることが好ましく、太陽電池のカバーガラス、太陽熱発電用のミラー及び集光材に用いられることがより好ましい。
【実施例】
【００６６】
以下、具体的な実施例及び比較例を挙げて本実施形態をより詳細に説明するが、本実施形態はその要旨を超えない限り、以下の実施例及び比較例によって何ら限定されるものではない。後述する合成例、実施例、及び比較例における、各種物性及び評価は下記の方法で測定及び評価した。なお、本実施例及び比較例において、特に断りがない限り、「％」及び「部」は質量基準である。
【００６７】
（物性１）膨潤率（％）
エマルジョン粒子（Ｂ）の試料に対して、以下の水中での数平均粒子径（Ｄａ）と乾燥状態での数平均粒子径（Ｄｂ）との比率から、下記式（７）を用いて膨潤率を求めた。
成分（Ｂ）の膨潤率＝（Ｄａ−Ｄｂ）／Ｄｂ×１００    ・・・（７）
【００６８】
水中での数平均粒子径（Ｄａ）は、試料中の固形分含有量が、０．１質量％以上２０質量％以下となるように精製水を加えて希釈し、湿式粒度分析計（日機装社製、商品名「マイクロトラックＵＰＡ−９２３０」）を用いて測定した。
【００６９】
乾燥状態の数平均粒子径（Ｄｂ）は、１００倍に希釈し、メタルコンタクト法で急速凍結後に、走査型電子顕微鏡：ＳＥＭ（ＨＩＴＡＣＨＩ社製、商品名「Ｓ−４８００」）の試料室内で溶媒を昇華して、加速電圧１ｋＶに設定したＳＥＭを用いて測定した。
【００７０】
（物性２）重量平均分子量
加水分解性珪素化合物（Ｃ）の縮合物の試料を、東ソー社製  ＨＬＣ−８２２０ＧＰＣ（カラム：ＴＳＫｇｅｌ  ｓｕｐｅｒＡＷＭ−Ｈ、溶離液：ＤＭＦ（ＬｉＢｒ  ５ｍｍｏｌ／Ｌ、試料量５０μｌ（１ｍｇ／ｍＬ）、検出器：ＲＩ、ポリスチレン換算分子量）を用いて測定した。
【００７１】
（物性３）含水率
機能膜の試料を８０℃５分間養生し、２３℃５０％ＲＨの大気開放系の環境下で２４時間放置した。その後、示差熱・熱重量分析装置（セイコーインスツルメンツ社製  ＴＧ／ＤＴＡ２２０、サンプル量：５ｍｇ、昇温速度：１０℃／分、窒素流量：２５０ｍｌ／分、白金パン）で熱分析を実施し、２００℃での熱重量値から、下記式（８）を用いて被膜の含水率を求めた。
含水率（％）＝減少重量／初期重量×１００    ・・・（８）
【００７２】
（物性４）水接触角
機能膜の試料の表面に、脱イオン水の水滴を乗せ、２３℃で１０秒間放置した後、接触角測定装置（協和界面科学社製  ＤＭ−５０１型接触角計）を用いて測定した。
【００７３】
（試験１）耐久性試験
機能膜の試料を、環境試験器（エスペック社製、ＥＨＳ−４１１）を用い、温度１５０℃、湿度３０％の環境下で、５００時間静置した。
【００７４】
（評価１）帯電防止性
被膜が形成された基体上にＪＩＳ  Ｚ  ８９０１試験用粉体１（３種）の紛体（ケイ砂）（親水性の汚れに相当する。）を均等に振り掛けたのち、基材を立てかけてから軽く振動を与えて紛体を落とす。紛体の残っている状況を目視で判断し、機能膜の帯電防止性（親水性）の有無を判断し、以下の基準で評価した。
○：ほとんど紛体が付着していないため、帯電防止性がある。
△：わずかに紛体が付着しており、若干の帯電防止性がある。
×：紛体が付着しており、帯電防止性がない。
【００７５】
（評価２）撥油性
被膜が形成された基体上に１００メッシュの篩で分級したカーボンブラック紛体（疎水性の汚れに相当する。）を均等に振り掛けたのち、基材を立てかけてから軽く振動を与えてカーボンブラック粉を落とす。紛体の残っている状況を目視で判断し、機能膜の撥油性の有無を判断し、以下の基準で評価した。
○：ほとんど紛体が付着していないため、撥油性がある。
△：わずかに紛体が付着しており、若干の撥油性がある。
×：紛体が付着しており、撥油性がない。
【００７６】
〔合成例１〕エマルジョン粒子（Ｂ−１）の合成
かくはん機、還流冷却器、滴下槽及び温度計を取りつけた反応容器に、水２１２部及び商品名「アデカリアソープＳＥ１０２５Ｎ」（ＡＤＥＫＡ社製）の２５％水溶液１部を投入し、反応容器内を８０℃とした。次に、アクリル酸２部、ダイアセトンアクリルアミド２部、メタクリル酸メチル５１部、アクリル酸ブチル５部、２−ヒドロキシメタクリル酸エチル１部を混合し、該モノマー混合液に、「アデカリアソープＳＥ１０２５Ｎ」の２５％水溶液１０部、過硫酸アンモニウムの２％水溶液１０部の混合液とをホモジナイザーによりプレ乳化液とし、滴下槽より反応容器中へ２時間かけて添加した。添加中及び添加が終了してからさらに１時間、反応容器中の温度を８０℃に保った。この段階でのエマルジョンの数平均粒径は１０ｎｍであった。次に、アクリル酸ブチル１５０部、テトラエトキシシラン３０部、フェニルトリメトキシシラン１４５部、３−メタクリロキシプロピルトリメトキシシラン１．３部の混合液とジエチルアクリルアミド１６５部、アクリル酸３部、反応性乳化剤（ＡＤＥＫＡ社製、商品名「アデカリアソープＳＲ−１０２５」、固形分２５質量％水溶液）１３部、過硫酸アンモニウムの２質量％水溶液４０部、イオン交換水１９００部の混合液とを、反応容器中の温度を８０℃に保った状態で約２時間かけて同時に滴下した。さらに熱養生として、反応容器中の温度を８０℃の状態とし約４時間撹拌を行った。その後、室温まで冷却し、４００メッシュの金網で濾過し、イオン交換水で調整して固形分１０質量％、数平均粒子径９０ｎｍの重合体エマルジョン粒子（Ｂ−１）を得た。膨潤率は５％であった。
【００７７】
〔合成例２〕エマルジョン粒子（Ｂ−２）の合成
かくはん機、還流冷却器、滴下槽及び温度計を取りつけた反応容器に、水２１２部及び「アデカリアソープＳＥ１０２５Ｎ」の２５％水溶液１部を投入し、反応容器内を８０℃とした。次に、アクリル酸２部、ダイアセトンアクリルアミド２部、メタクリル酸メチル５１部、アクリル酸ブチル５部、２−ヒドロキシメタクリル酸エチル１部を混合し、該モノマー混合液に、「アデカリアソープＳＥ１０２５Ｎ」の２５％水溶液１０部、過硫酸アンモニウムの２％水溶液１０部の混合液とをホモジナイザーによりプレ乳化液とし、滴下槽より反応容器中へ２時間かけて添加した。添加中及び添加が終了してからさらに１時間、反応容器中の温度を８０℃に保った。この段階でのエマルジョンの数平均粒径は１０ｎｍであった。次に、アクリル酸ブチル１５０部、テトラエトキシシラン３０部、フェニルトリメトキシシラン１４５部、３−メタクリロキシプロピルトリメトキシシラン１．３部の混合液とポリビニルアルコール（ケン化度９９モル％、重合度１７００、クラレ社製、商品名「クラレポバールＰＶＡ１１７」）の１０％水溶液５０部、ジエチルアクリルアミド１６５部、アクリル酸３部、反応性乳化剤（「アデカリアソープＳＲ−１０２５」）１３部、過硫酸アンモニウムの２質量％水溶液４０部、イオン交換水１９００部の混合液とを、反応容器中の温度を８０℃に保った状態で約２時間かけて同時に滴下した。さらに熱養生として、反応容器中の温度を８０℃の状態とし約４時間撹拌を行った。その後、室温まで冷却し、４００メッシュの金網で濾過し、イオン交換水で調整して固形分１０質量％、数平均粒子径１５０ｎｍの重合体エマルジョン粒子（Ｂ−２）を得た。膨潤率は２０％であった。
【００７８】
〔合成例３〕エマルジョン粒子（Ｂ−３）の合成
かくはん機、還流冷却器、滴下槽及び温度計を取りつけた反応容器に、水２１２部及び「アデカリアソープＳＥ１０２５Ｎ」の２５％水溶液１部を投入し、反応容器内を８０℃とした。次に、アクリル酸２部、ダイアセトンアクリルアミド２部、メタクリル酸メチル５１部、アクリル酸ブチル５部、２−ヒドロキシメタクリル酸エチル１部を混合し、該モノマー混合液に、「アデカリアソープＳＥ１０２５Ｎ」の２５％水溶液１０部、過硫酸アンモニウムの２％水溶液１０部の混合液とをホモジナイザーによりプレ乳化液とし、滴下槽より反応容器中へ２時間かけて添加した。添加中及び添加が終了してからさらに１時間、反応容器中の温度を８０℃に保った。この段階でのエマルジョンの数平均粒径は１０ｎｍであった。次に、アクリル酸ブチル１５０部、テトラエトキシシラン３０部、フェニルトリメトキシシラン１４５部、３−メタクリロキシプロピルトリメトキシシラン１．３部の混合液とシリコーン変性ポリビニルアルコール（ケン化度９８モル％、平均重合度１７００、クラレ社製、商品名「クラレポバールＲ１１３０」）の１０％水溶液５０部、ジエチルアクリルアミド１６５部、アクリル酸３部、反応性乳化剤（「アデカリアソープＳＲ−１０２５」）１３部、過硫酸アンモニウムの２質量％水溶液４０部、イオン交換水１９００部の混合液とを、反応容器中の温度を８０℃に保った状態で約２時間かけて同時に滴下した。さらに熱養生として、反応容器中の温度を８０℃の状態とし約４時間撹拌を行った。その後、室温まで冷却し、４００メッシュの金網で濾過し、イオン交換水で調整して固形分１０質量％、数平均粒子径１８０ｎｍの重合体エマルジョン粒子（Ｂ−３）を得た。膨潤率は４０％であった。
【００７９】
〔合成例４〕エマルジョン粒子（Ｂ−４）の合成
かくはん機、還流冷却器、滴下槽及び温度計を取りつけた反応容器に、水２１２部及び「アデカリアソープＳＥ１０２５Ｎ」の２５％水溶液１部を投入し、反応容器内を８０℃とした。次に、アクリル酸２部、ダイアセトンアクリルアミド２部、メタクリル酸メチル５１部、アクリル酸ブチル５部、２-ヒドロキシメタクリル酸エチル１部を混合し、該モノマー混合液に、「アデカリアソープＳＥ１０２５Ｎ」の２５％水溶液１０部、過硫酸アンモニウムの２％水溶液１０部の混合液とをホモジナイザーによりプレ乳化液とし、滴下槽より反応容器中へ２時間かけて添加した。添加中及び添加が終了してからさらに１時間、反応容器中の温度を８０℃に保った。この段階でのエマルジョンの数平均粒径は１０ｎｍであった。次に、アクリル酸ブチル１５０部、テトラエトキシシラン３０部、フェニルトリメトキシシラン１４５部、３−メタクリロキシプロピルトリメトキシシラン１．３部の混合液とポリビニルピロリドン（日本触媒社製、商品名「Ｋ−９０」）の５％メタノール溶液２００部、ジエチルアクリルアミド１６５部、アクリル酸３部、反応性乳化剤（「アデカリアソープＳＲ−１０２５」）１３部、過硫酸アンモニウムの２質量％水溶液４０部、イオン交換水１９００部の混合液とを、反応容器中の温度を８０℃に保った状態で約２時間かけて同時に滴下した。さらに熱養生として、反応容器中の温度を８０℃の状態とし約４時間撹拌を行った。その後、室温まで冷却し、４００メッシュの金網で濾過し、イオン交換水で調整して固形分１０質量％、数平均粒子径２００ｎｍの重合体エマルジョン粒子（Ｂ−４）を得た。膨潤率は６０％であった。
【００８０】
〔合成例５〕エマルジョン粒子（Ｂ−５）の合成
かくはん機、還流冷却器、滴下槽及び温度計を取りつけた反応容器に、イオン交換水１６００ｇ、ドデシルベンゼンスルホン酸４ｇを投入した後、撹拌下で温度を８０℃に加温した。これに、ジメチルジメトキシシラン１８５ｇ、フェニルトリメトキシシラン１１７ｇの混合液を反応容器中の温度を８０℃に保った状態で約２時間かけて滴下し、その後、反応容器中の温度が８０℃の状態で約１時間撹拌した。次に、アクリル酸ブチル１５０部、ジメチルジメトキシシラン３０ｇ、フェニルトリメトキシシラン１４５部、３−メタクリロキシプロピルトリメトキシシラン１．３部の混合液とアクリル酸ブチル１６８部、反応性乳化剤（「アデカリアソープＳＲ−１０２５」）１３部、過硫酸アンモニウムの２質量％水溶液４０部、イオン交換水１９００部の混合液とを、反応容器中の温度を８０℃に保った状態で約２時間かけて同時に滴下した。さらに熱養生として、反応容器中の温度を８０℃の状態とし約４時間撹拌を行った。その後、室温まで冷却し、４００メッシュの金網で濾過し、固形分１４質量％、数平均粒子径４０ｎｍの重合体エマルジョン粒子（Ｂ−５）を得た。膨潤率は２％であった。
【００８１】
〔合成例６〕エマルジョン粒子（Ｂ−６）の合成
かくはん機、還流冷却器、滴下槽及び温度計を取りつけた反応容器に、水２１２部及び「アデカリアソープＳＥ１０２５Ｎ」の２５％水溶液１部を投入し、反応容器内を８０℃とした。次に、アクリル酸２部、ダイアセトンアクリルアミド２部、メタクリル酸メチル５１部、アクリル酸ブチル５部、２-ヒドロキシメタクリル酸エチル１部を混合し、該モノマー混合液に、「アデカリアソープＳＥ１０２５Ｎ」の２５％水溶液１０部、過硫酸アンモニウムの２％水溶液１０部の混合液とをホモジナイザーによりプレ乳化液とし、滴下槽より反応容器中へ２時間かけて添加した。添加中及び添加が終了してからさらに１時間、反応容器中の温度を８０℃に保った。この段階でのエマルジョンの数平均粒径は１０ｎｍであった。次に、アクリル酸ブチル１５０部、テトラエトキシシラン３０部、フェニルトリメトキシシラン１４５部、３−メタクリロキシプロピルトリメトキシシラン１．３部の混合液とポリビニルピロリドン（「Ｋ−９０」）の５％メタノール溶液３００部、ジエチルアクリルアミド１６５部、アクリル酸３部、反応性乳化剤（「アデカリアソープＳＲ−１０２５」）１３部、過硫酸アンモニウムの２質量％水溶液４０部、イオン交換水１９００部の混合液とを、反応容器中の温度を８０℃に保った状態で約２時間かけて同時に滴下した。さらに熱養生として、反応容器中の温度を８０℃の状態とし約４時間撹拌を行った。その後、室温まで冷却し、４００メッシュの金網で濾過し、イオン交換水で調整して固形分６質量％、数平均粒子径２４０ｎｍの重合体エマルジョン粒子（Ｂ−６）を得た。膨潤率は１２０％であった。
【００８２】
〔実施例１〕
加水分解性珪素化合物（Ｃ）としてのテトラエトキシシラン（信越化学工業社製、表中、「ＴＥＯＳ」と記載する。）をＳｉＯ2換算濃度で１６質量％となるように、１ｍｏｌ／Ｌ硝酸水溶液をテトラエトキシシランの２０倍モルとなるように、２−プロパノールに添加した。これを、３０℃で４８時間反応を行って縮合物（Ｃ‘）を得た。次に、合成例１で合成した重合体エマルジョン粒子（Ｂ−１）と、金属酸化物微粒子（Ｄ）として平均粒子径５ｎｍの水分散コロイダルシリカ（日産化学工業社製、商品名「スノーテックスＯＸＳ（表中、「ＳＴ−ＯＸＳ」と記載する）」、固形分１０質量％）と、縮合物（Ｃ‘）とを、表１に記載の固形分質量比となるよう混合し、固形分６％となるように２０％エタノール水で調整してからコーティング組成物（１）を得た。なお、表中の「Ｄ／Ｂ／Ｃ’比率」とは、組成比（コーティング組成物の固形分換算で計算した各成分の質量比率と同様）として、金属酸化物微粒子（Ｄ）の質量と重合体エマルジョン粒子（Ｂ−１）〜（Ｂ−６）の質量と加水分解性珪素化合物の縮合物（Ｃ’）の質量とを比率で表したものである。なお、（Ｃ’）は、加水分解性珪素化合物（Ｃ）の加水分解縮合物とする。（Ｃ’）の分子量測定を行ったところ、重量平均分子量３９５００であった。
【００８３】
５ｃｍ×５ｃｍの白板ガラスにロールコーティング法でコーティング組成物（１）を塗装し、室温下で１５分間乾燥し、次に１３０℃で１０分間乾燥して機能膜を得た。その時のコーティング組成物（１）の乾燥被膜質量は１ｇ／ｍ2で、被膜の含水率は１．５％であった。その評価結果を表１に示す。
【００８４】
〔実施例２、３、参考例４、実施例５、参考例６、参考例８〕
用いるエマルジョン粒子の種類とコーティング組成物の組成比を表１に示すように変更
した以外は、実施例１と同様の方法で機能膜を作製した。これらの機能膜の物性及び評価
の結果を表１に示す。
【００８５】
〔参考例７〕
加水分解性珪素化合物（Ｃ）としてのテトラエトキシシラン（信越化学工業社製）をＳ
ｉＯ2換算濃度が１６質量％となるように、０．１ｍｏｌ／Ｌ硝酸水溶液をテトラエトキ
シシランの４倍モルとなるように、２−プロパノールに添加した。これを、２５℃で２４
時間反応を行って縮合物（Ｃ'）を得た。次に、合成例１で合成したエマルジョン粒子（
Ｂ−１）と、金属酸化物微粒子（Ｄ）として平均粒子径５ｎｍの水分散コロイダルシリカ
（「スノーテックスＯＸＳ」）と、縮合物（Ｃ'）を、表１に記載の固形分質量比となる
よう混合し、固形分６％となるように２０％エタノール水で調整してからコーティング組
成物（７）を得た。（Ｃ'）の分子量測定を行ったところ、重量平均分子量９９００であ
った。
【００８６】
５ｃｍ×５ｃｍの白板ガラスにロールコーティング法でコーティング組成物（７）を塗装し、室温で１５分間乾燥し、次に１３０℃で１０分間乾燥して機能膜を得た。その時のコーティング組成物（７）の乾燥被膜質量は１ｇ／ｍ2で、被膜の含水率は２％であった。その評価結果を表１に示す。
【００８７】
〔参考例９〕
加水分解性珪素化合物（Ｃ）としてのテトラメトキシシランオリゴマー（三菱化学社製
、商品名「ＭＳ５６」、表中、「ＭＳ５６」と記載する）をＳｉＯ2換算濃度が１６質量
％となるように、１ｍｏｌ／Ｌ硝酸水溶液をテトラメトキシシランの２０倍モルの水とな
るように、２−プロパノールに添加した。これを、３０℃で４８時間反応を行って縮合物
（Ｃ'）を得た。次に、合成例１で合成したエマルジョン粒子（Ｂ−１）と、金属酸化物
微粒子（Ｄ）として平均粒子径５ｎｍの水分散コロイダルシリカ（「スノーテックスＯＸ
Ｓ」）と、縮合物（Ｃ'）を、表２に記載の固形分質量比となるよう混合し、固形分６％
となるように２０％エタノール水で調整してからコーティング組成物（８）を得た。（Ｃ
'）の分子量測定を行ったところ、重量平均分子量４２５０００であった。
【００８８】
５ｃｍ×５ｃｍの白板ガラスにロールコーティング法でコーティング組成物（８）を塗装し、室温で１５分間乾燥し、次に１３０℃で１０分間乾燥して機能膜を得た。その時のコーティング組成物（８）の乾燥被膜質量は１ｇ／ｍ2で、被膜の含水率は１．８％であった。その評価結果を表２に示す。
【００８９】
〔参考例１０〕
加水分解性珪素化合物（Ｃ）としてのテトラメトキシシランオリゴマーをＳｉＯ2換算
濃度が１６質量％となるように、１ｍｏｌ／Ｌ硝酸水溶液をテトラメトキシシランオリゴ
マー（「ＭＳ５６」）の２０倍モルとなるように、２−プロパノールに添加した。これを
、３０℃で４８時間反応を行って縮合物（Ｃ'）を得た。次に、エマルジョン粒子（Ｂ）
としての（第一工業製薬社製、商品名「スーパーフレックス１２６」）に２０％エタノー
ル水を加えて固形分を１０％に調整し、シリコーン変性ポリビニルアルコール（ケン化度
９８モル％、平均重合度１７００、クラレ社製、商品名「クラレポバールＲ１１３０」）
の１０％水溶液を固形分換算で５質量％加えて、３０℃で２時間反応させてエマルジョン
粒子（Ｂ−７）を得た。次に、上記縮合物（Ｃ'）を加え、（Ｂ）の周囲に（Ｃ'）のシ
ェル層を形成した。引き続き球状の金属酸化物微粒子（Ｄ）として平均粒子径４ｎｍの水
分散コロイダルシリカ（ＮａｌｃｏＣｏｍｐａｎｙ社製、商品名「ＮＡＬＣＯ１１１５」
、固形分１６．５質量％、表中、「Ｎａｌｃｏ１１１５」と記載する）を、表２に記載の
固形分質量比となるよう混合し、固形分６％となるように２０％エタノール水で調整して
コーティング組成物（９）を得た。（Ｃ'）の分子量測定を行ったところ、重量平均分子
量４２５０００であった。
【００９０】
５ｃｍ×５ｃｍの白板ガラスにロールコーティング法でコーティング組成物（９）を塗装し、室温で１５分間、次に１３０℃で１０分間乾燥して機能膜を得た。その時のコーティング組成物（９）の乾燥被膜質量は１ｇ／ｍ2で、被膜の含水率は３％であった。その評価結果を表２に示す。
【００９１】
〔参考例１１〕
加水分解性珪素化合物（Ｃ）としてのテトラメトキシシランオリゴマー（「ＭＳ５６」
）をＳｉＯ2換算濃度が１６質量％となるように、１ｍｏｌ／Ｌ硝酸水溶液をテトラメト
キシシランオリゴマーの２０倍モルとなるように、２−プロパノールに添加した。これを
、３０℃で４８時間反応を行って縮合物（Ｃ'）を得た。次に合成例１で合成したエマル
ジョン粒子（Ｂ−１）と、金属酸化物微粒子（Ｄ）として中空の水分散コロイダルシリカ
（日産化学工業社製、商品名「ライトスター  ＬＡ−Ｓ２３３Ａ」、粒子径３００ｎｍ、
比表面積２５０ｍ2／ｇ、細孔容積０．７４ｃｍ3／ｇ、細孔直径１６ｎｍ、固形分２３質
量％、表中、「ＬＡ−Ｓ２３３Ａ」と記載する）と、縮合物（Ｃ'）を、表２に記載の固
形分質量比となるよう混合し、固形分６％となるように２０％エタノール水で調整してか
らコーティング組成物（１０）を得た。（Ｃ'）の分子量測定を行ったところ、重量平均
分子量４２５０００であった。
【００９２】
５ｃｍ×５ｃｍの白板ガラスにロールコーティング法でコーティング組成物（１０）を塗装し、室温で１５分間、次に１３０℃で１０分間乾燥して機能膜を得た。その時のコーティング組成物（１０）の乾燥被膜質量は１ｇ／ｍ2で、被膜の含水率は５％であった。その評価結果を表２に示す。
【００９３】
〔比較例１〕
加水分解性珪素化合物（Ｃ）としてのテトラエトキシシラン（信越化学工業社製）をＳｉＯ2換算濃度が１６質量％、１ｍｏｌ／Ｌ硝酸水溶液をテトラエトキシシランの２０倍モルの水となるように２−プロパノールに添加した。これを、６０℃で９６時間反応を行って縮合物（Ｃ‘）を得た。次に、合成例１で合成したエマルジョン粒子（Ｂ−１）と、金属酸化物微粒子（Ｄ）として平均粒子径５ｎｍの水分散コロイダルシリカ（「スノーテックスＯＸＳ」）と、縮合物（Ｃ‘）を、表２に記載の固形分質量比となるよう混合し、固形分６％となるように２０％エタノール水で調整してからコーティング組成物（１１）を得た。（Ｃ’）の分子量測定を行ったところ、重量平均分子量５０００００であった。
【００９４】
５ｃｍ×５ｃｍの白板ガラスにロールコーティング法でコーティング組成物（１１）を塗装し、室温で１５分間乾燥し、次に１３０℃で１０分間乾燥して機能膜を得た。その時のコーティング組成物（１１）の乾燥被膜重質量は１ｇ／ｍ2で、被膜の含水率は０．０５％であった。その評価結果を表２に示す。
【００９５】
〔比較例２〕
エマルジョン粒子（Ｂ−１）をエマルジョン粒子（Ｂ−５）に変更して用いた以外は実施例１と同様の方法で機能膜を作製した。その結果を表２に示す。
【００９６】
〔比較例３〕
エマルジョン粒子（Ｂ−１）をエマルジョン粒子（Ｂ−６）に変更して用いた以外は実施例１と同様の方法で機能膜を作製した。その結果を表２に示す。
【００９７】
【表１】
0006456669.tif 000002
【００９８】
【表２】
0006456669.tif 000003
【００９９】
表１、２に示すように、各実施例の機能膜は、長期間に渡って乾燥状態に曝露されても、帯電防止性及び撥油性が持続することが分かった。
【産業上の利用可能性】
【０１００】
本発明に係る機能膜は、太陽電池のカバーガラス、太陽熱発電用のミラー及び集光材だけでなく、帯電防止性と撥油性の両立が求められる分離材等として利用することができる可能性を有している。